(57)【特許請求の範囲】
【請求項１】
７０：３０から４０：６０までの範囲の重量比のグラファイト及びポリマーからなる自立性ポリマーチップ電極であって、使用される前記ポリマーは、非生分解性の電極用ではポリ（メチルメタクリラート）（ＰＭＭＡ）、ポリスチレン（ＰＳ）及びポリ塩化ビニル（ＰＶＣ）、又は生分解性の電極用ではポリ（乳酸）（ＰＬＡ）からなる群から選択され、前記グラファイトは前記ポリマーの全体に分散され、
前記電極は０．４２ｍｍから０．５０ｍｍの範囲の厚さ、及び２．３×１０−２Ｓ／ｃｍから１．１×１０−１１Ｓ／ｃｍの範囲の導電率を有する、自立性ポリマーチップ電極を調製するためのプロセスであって、
（ｉ）  ポリマーの完全溶解まで超音波処理及び加熱によって溶媒中にポリマーを溶解させてポリマー溶液を調製する工程、
（ｉｉ）  混合物を得るため、７０：３０から４０：６０までの範囲の重量比で、グラファイト及び工程（ｉ）で調製したポリマー溶液を混合する工程、
（ｉｉｉ）  均一な分散懸濁液を得るため、１０分〜１５分の範囲の期間の間、工程（ｉｉ）で得られた混合物を超音波処理する工程、
（ｉｖ）  引き剥がしに備えて、テンプレートとして有機溶媒中で不溶であるポリエステルシートでガラスモールドを床張りする工程；
（ｖ）  前記ガラスモールド上にフィルムを得るため、工程（ｉｖ）で得られた前記ガラスモールド上に工程（ｉｉｉ）で得られた懸濁液を注入する工程、
（ｖｉ）ゆっくりとした蒸発によって、２５〜３０℃の範囲の室温で２４時間、工程（ｉｖ）で得られたフィルムを乾燥する工程、
（ｖｉｉ）電極を得るため、ポリエステルのテンプレートの除去により後続される前記フィルムの切断する工程
を含む、プロセス。
【請求項２】
７０：３０から４０：６０の範囲のグラファイト：ポリマー重量比を有する前記フィルムの厚さは、流延面積４８．９９ｃｍ２及び総質量３グラムに対して、０．５ｍｍから０．４２ｍｍの範囲である、請求項１に記載のプロセス。
【請求項３】
７０：３０から４０：６０の範囲のグラファイト：ポリマー重量比を有する前記電極の導電率は、２．３×１０−２Ｓ／ｃｍから１．１×１０−１１Ｓ／ｃｍの範囲である、請求項１に記載のプロセス。
【請求項４】
使用される前記ポリマーは、ポリ（メチルメタクリラート）（ＰＭＭＡ）、ポリスチレン（ＰＳ）、ポリ塩化ビニル（ＰＶＣ）及びポリ（乳酸）（ＰＬＡ）からなる群から選択される、請求項１に記載のプロセス。
【請求項５】
使用される溶媒は、クロロホルム及びテトラヒドロフランからなる群から選択される、請求項１に記載のプロセス。
【発明の詳細な説明】
【発明の分野】
【０００１】
本発明は、実験室外用途のための、低コストの次世代の堅牢なバルク伝導性及び自立性を有するポリマーチップ電極に関する。  
【発明の背景及び先行技術】
【０００２】
現世代の実験室外の電極は、主にスクリーン印刷及び被覆（ＰＶＤ及びＣＶＤ）電極を含む。これらの電極の主要な欠点は、導電性の構成要素が装置の一体的な部分ではなく、機械的ジャーク、高堆積、高電流又は老化のいずれかによって、容易に損傷／剥離することである。
【０００３】
従来の可塑化性ポリマーから作られる電極は、「プラスチックチップ電極」（ＰＣＥ）と呼ばれたが、生分解性可塑化性ポリマーで作られるそれの別の変形は、「生分解性プラスチックチップ電極」（ＢＰＣＥ）と呼ばれた。種々のレドックス対のサイクリックボルタンメトリー、過酸化水素のアンペロメトリックセンシング、重金属のストリッピングボルタンメトリー、亜鉛の電着及び水性媒体中のアニリン及び３，４−エチレンジオキシチオフェンの電解重合のような様々な電気化学的用途において、そのような電極は従来の貴金属及びグラッシーカーボン電極に匹敵するものであることが見出された。
【０００４】
最も古い水銀電極は、その毒性及び生体内蓄積性のために実験室用途でさえ、安全だとはみなされない。カーボンペースト電極は、形態的な制約及び軟弱な性質のため、野外の用途でのそれらの実施はあまり都合よくはないが、実験室用途に適する。さらに、それらは自立性ではなく、カーボンペーストを支持するテンプレートは電極において不適当な種である。しかしながら、スクリーン印刷電極は、その平坦さ及び滑らかさ、自立性、二次元形状のため、現場で櫛型電極及びラボオンチップのようなより高度な用途と同様に、野外のため好適である。被覆及びスクリーン印刷電極の障害は、導電層が複合体の一体的な部分ではなく、機械的ジャーク又は高電流のため、容易に剥離し得ることである。従って、同様の潜在能力を有するが、最小限の欠点を有する表面被覆電極の改良された代替物の要求があった。本発明は、これら問題に対処する。グラファイト−ポリマー複合体を使用する、平坦で、バルク伝導性及び自立性の二次元電極が作製され、電極として使用された。生分解性ポリマーである、ポリ（乳酸）もまた、これらの電極に環境に優しく、よりグリーンな側面を導入するために使用された。ＢＰＣＥの生分解性の反応速度論が研究され、その作製のため使用されるポリマーそのものの生分解性と比較された。
【０００５】
本発明の新規性を理解するため、ここで言及する必要がある幾つかの関連する先行文献がある。主題の電極と同様の製品は公知ではないが。
【０００６】
滴下水銀電極（ＤＭＥ）上でのアルカリ及びアルカリ土類金属の電気分解が報告されている、Ｊａｒｏｓｌａｖ  ＨｅｙｒｏｖｓｋｙのＰｈｉｌｏｓｏｐｈｉｃａｌ  Ｍａｇａｚｉｎｅ  ４５（１９２３）３０３−３１５頁の記事を参照する。ＤＭＥでは、毛細管の先端での水銀の１滴を電極として使用する。
【０００７】
ＤＭＥの幾つかの改良がこれら電極のより優れた用途に対して報告されている、１９３９年６月３０日のＢ．Ａ．ＨｅｌｌｅｒのＲＵ５５１００、及び１９４４年１０月２４日のＯｓｃａｒ  Ｋａｎｎｅｒ、Ｅｄｗｉｎ  Ｄ．ＣｏｌｅｍａｎのＵＳ２３６１２９５の特許を参照する。
【０００８】
ポーラログラフにおけるＤＭＥの用途を説明する、Ｊ．ＨｅｙｒｏｖｓｈｙのＴｈｅ  Ａｎａｌｙｓｔ，７２（１９４７）２２９−２３４頁の記事を参照する。
【０００９】
ワックス含浸グラファイト電極が報告されている、Ｖ．Ｆ．Ｇａｙｌｏｒ、Ａ．Ｌ．Ｃｏｎｒａｄ及びＪ．Ｈ．ＬａｎｄｅｒｌのＡｎａｌ．Ｃｈｅｍ．２９（１９５７）２２４頁の記事を参照する。
【００１０】
滴下炭素電極を介したカーボンペースト電極が報告されている、Ｒ．Ｎ．ＡｄａｍｓのＡｎａｌ．Ｃｈｅｍ．３０（１９５８）１５７６頁の記事を参照する。
【００１１】
種々の用途でカーボンペースト電極が使用されている幾つかの特許を参照する；例えば：スーパーキャパシタ（ＪＰ５７０４６２０８Ｂ；１９７３年６月１日）、二重層キャパシタ（ＪＰ５９０９０９１９Ａ；１９８２年５月２５日）、ボルタンメトリー（ＳＵ１９８５−３９８１８９９；１９８５年１１月２１日）、電気分解（ＳＵ１５５７５１０Ａ１；１９９０年４月１５日）。
【００１２】
酵素修飾カーボンペースト電極がバイオセンサを作製するために使用されている、１９９３年１１月２３日のＳｋｏｔｈｅｉｍ，Ｔｅｒｊｅ；Ｏｋａｍｏｔｏ，Ｙｏｓｈｉｙｕｋｉ；Ｇｏｒｔｏｎ，Ｌｏ  Ｇ．；Ｌｅｅ，Ｈｕｎｇ  Ｓｕｉ；Ｈａｌｅ，ＰａｕｌのＵＳ５２６４０９２Ａの特許を参照する。
【００１３】
従来の貴金属電極よりも汎用性の高い固体センサ電極が、不活性基板上に貴金属及び低アルカリガラスの混合物をスクリーン印刷することで作製されている、１９７５年１２月３０日のＤｏｎ  Ｎ．Ｇｒａｙ；Ｇｅｏｒｇｅ  Ｇ．ＧｕｉｌｂａｕｌｔのＵＳ３９２９６０９Ａの特許を参照する。
【００１４】
電気化学的フローインジェクション法によって、スクリーン印刷電極上で微量金属試験が行われている、１９９２年１０月２９日のＪｏｓｅｐｈ，Ｗａｎｇ；Ｚｉａｄ  Ｈ．ＴａｈａのＷＯ９２１８８５７Ａ１の特許を参照する。
【００１５】
電気化学センサのため単一チップ上に作用、対向及び参照電極を含むスクリーン印刷センサーカートリッジが報告されている、２０１１年６月１６日のＲｅｂｅｃｃａ  Ｙ．Ｌａｉ；Ｗｅｉｗｅｉ  ＹａｎｇのＵＳ２０１１０１３９６３６Ａ１の特許を参照する。
【００１６】
スクリーン印刷されたバイオチップが報告されている、２０１２年５月２５日のＶｉｊａｙｗａｎｔ、Ｍａｔｈｕｒ；Ｃｈａｎｄｅｒ  Ｒａｍａｎ  Ｓｕｒｉ；Ｐｒｉｙａｎｋａ ＳｈａｒｍａのＩＮ２０１０ＣＨ００２３６Ａの特許を参照する。
【００１７】
生分解性の柔軟な導電性基板及びその製造方法が報告されている、２０１３年１２月１８日のＪ．Ｙｕ、Ｙ．Ｚｈｅｎｇ、Ｈ．Ｌｉ、Ｊ．ＬｉのＣＮ１０３４４８３０８Ａの特許を参照する。
【００１８】
ポリ（乳酸）系の導電性繊維の製造が報告されている、２０１３年２月２７日のＱ．Ｌｉｕ、Ｂ．ＤｅｎｇのＣＮ１０２９４３３１５Ａの特許を参照する。
【００１９】
ポリブチレンスクシナート、ポリブチレンスクシナートアジパート、ポリエチレンスクシナート、ポリ乳酸、ポリ−ε−カプロラクトン、ポリ−３−ヒドロキシブチラート、ポリ（３−ヒドロキシブチラート−３−ヒドロキシバレラート）及び／又はポリグリコール酸のような生分解性ポリマーの導電性複合体のコーティングが報告されている、２００５年２月３日のＴ．スズキ、Ｙ．ヒラバヤシ、Ｍ．ヤマダ、Ａ．マルヤマ；ＪＰ２００５０３２６３３Ａの特許を参照する。そこでは、被覆電極は、リチウム電池のカソード及びアノードとして使用された。
【００２０】
ポリ（乳酸）の種々の生物医学の応用が検討されている、Ｒ．Ｐ．Ｐａｗａｒ、Ｓ．Ｕ．Ｔｅｋａｌｅ、Ｓ．Ｕ．Ｓｈｉｓｏｄｉａ、Ｊ．Ｔ．Ｔｏｔｒｅ、Ａ．Ｊ．Ｄｏｍｂ；Ｒｅｃｅｎｔ  Ｐａｔｅｎｔｓ  ｏｎ  Ｒｅｇｅｎｅｒａｔｉｖｅ  Ｍｅｄｉｃｉｎｅ（２０１４），４（１），４０−５１頁の記事を参照する。
【００２１】
心臓ペースメーカでのポリ（乳酸）の適用が報告されている、２００６年１１月２日のＹ．フクヒラ、Ｅ．キタゾノ、Ｈ．カネコ、Ｙ．スミ、Ｙ．ナリタ、Ｈ．カガミ、Ｙ．ウエダ、Ｍ．ウエダ；ＷＯ２００６１１５２８１Ａ１の特許を参照する。
【００２２】
ポリアニリン−ポリ乳酸複合体ナノ繊維が色素増感太陽電池における対向電極として使用されている、Ｓ．Ｐｅｎｇ、Ｐ．Ｚｈｕ、Ｙ．Ｗｕ、Ｓ．Ｇ．Ｍｈａｉｓａｌｋａｒ、Ｓ．Ｒａｍａｋｒｉｓｈｎａ、ＲＳＣ  Ａｄｖａｎｃｅｓ（２０１２），２（２）、６５２−６５７頁の記事を参照する。
【本発明の目的】
【００２３】
本発明の主な目的は、金、白金又は他の貴金属電極等の従来の高価な電極、及びスクリーン印刷電極のような被覆電極に対する優れた代替物として簡易な作製工程により提供され得る、低コスト、携帯性及びバルク伝導性の電極を開発することである。
【００２４】
本発明の別の目的は、テンプレート又は（カーボンペースト電極でのような）支持体又は（スクリーン印刷電極でのような）加熱硬化工程なしで、作製後にそのまま使用できる、使い捨てで自立性のポリマー複合体電極を開発することである。
【００２５】
本発明のさらに別の目的は、電極の作製に対して、簡易な技術（溶液流延法）を採用することである。
【００２６】
本発明のさらに別の目的は、再現性のある物理的な寸法及び導電性を有する電極を作製するための手順を開発することである。
【００２７】
本発明のさらに別の目的は、プラスチックチップ電極を形成するためグラファイトと組合せる種々のポリマーを試すことである。
【００２８】
本発明のさらに別の目的は、生分解性ポリマーを使用することで、プラスチックチップ電極に環境に優しく、よりグリーンな側面を組み込むことである。
【００２９】
本発明のさらに別の目的は、ＢＰＣＥの生分解性の反応速度論を研究し、それをポリ（乳酸）そのもののそれと比較することである。
【００３０】
本発明の別の目的は、様々な電気化学プロセスで、ＰＣＥ及びＢＰＣＥを試験することである。
【発明の概要】
【００３１】
従って、本発明は、７０：３０から４０：６０までの範囲の重量比でグラファイト及びポリマーを含み、使用される前記ポリマーは、非生分解性の電極用ではポリ（メチルメタクリラート）（ＰＭＭＡ）、ポリスチレン（ＰＳ）及びポリ塩化ビニル（ＰＶＣ）、又は生分解性の電極用ではポリ（乳酸）（ＰＬＡ）からなる群から選択される自立性ポリマーチップ電極を提供する。
【００３２】
１つの実施形態において、本発明は、
ｉ．ポリマーの完全溶解まで超音波処理及び加熱によって溶媒中にポリマーを溶解させてポリマー溶液を調製する工程、
ｉｉ．混合物を得るため、７０：３０から４０：６０までの範囲の重量比で、グラファイト及び工程（ｉ）で調製したポリマー溶液を混合する工程、
ｉｉｉ．均一な分散懸濁液を得るため、１０分〜１５分の範囲の期間の間、工程（ｉｉ）で得られた混合物を超音波処理する工程、
ｉｖ．引き剥がしに備えて、テンプレートとして有機溶媒中で不溶である市販のポリエステルシートでガラスモールドを床張りする工程、
ｖ．ガラスモールド上のフィルムを得るため、工程（ｉｖ）で得られた前記ガラスモールドの上に工程（ｉｉｉ）で得られた懸濁液を注入する工程、
ｖｉ．ゆっくりとした蒸発によって、２５〜３０℃の範囲の室温で２４時間、工程（ｉｖ）で得られたフィルムを乾燥する工程、
ｖｉｉ．電極を得るため、ポリエステルのテンプレートの除去により後続される前記フィルムの切断する工程
を含む電極の調製のためのプロセスを提供する。
【００３３】
本発明のさらに別の実施形態では、７０：３０から４０：６０の範囲の重量比でグラファイト：ポリマーを有するフィルムの厚さは、流延面積４８．９９ｃｍ２及び総質量３グラムに対して、０．５ｍｍから０．４２ｍｍの範囲である。
【００３４】
本発明のさらに別の実施形態では、７０：３０から４０：６０の範囲の重量比のグラファイト：ポリマーを有する電極の導電率は、種々のポリマーが使用されるとき２．３×１０−２Ｓ／ｃｍから１．１×１０−１１Ｓ／ｃｍの範囲である。
【００３５】
本発明のさらに別の実施形態では、電極の熱安定性は３００℃までである。
【００３６】
本発明のさらに別の実施形態では、使用するポリマーは、ポリ（メチルメタクリラート）（ＰＭＭＡ）、ポリスチレン（ＰＳ）、ポリ塩化ビニル（ＰＶＣ）及びポリ（乳酸）（ＰＬＡ）からなる群から選択される。
【００３７】
本発明のさらに別の実施形態では、使用される溶媒は、クロロホルム及びテトラヒドロフランからなる群から選択される。
【００３８】
本発明の別の実施形態では、水性媒体中で電気化学及び電気分析で使用するための電極を提供する。
【００３９】
本発明のさらに別の実施形態では、電極は、水性媒体中の異なるレドックス対のサイクリックボルタンメトリー、水性媒体中のアニリン及び３，４−エチレンジオキシチオフェンの電解重合、亜鉛の電着、過酸化水素のアンペロメトリックセンシング及び鉛（ＩＩ）イオンのアノードストリッピングボルタンメトリーでの作用電極として有用である。
【００４０】
本発明のさらに別の実施形態では、電極は、亜鉛、銅、アニリン及び３，４−エチレンジオキシチオフェンの電着のための作用電極として有用である。
【００４１】
本発明のさらに別の実施形態では、他の可塑性又は生分解性可塑性ポリマーは、ポリ（メチルメタクリラート）（ＰＭＭＡ）、ポリスチレン（ＰＳ）、ポリ塩化ビニル（ＰＶＣ）及びポリ（乳酸）（ＰＬＡ）の代替として使用できる。
【００４２】
本発明のさらに別の実施形態では、電極は、水性媒体中の任意の電気化学的プロセスのために使用できる。
【００４３】
本発明のさらに別の実施形態では、電極は、水性系中のＲｕ２＋／３＋、フェロセン／フェロセニウム、及びＦｅ２＋／３＋のような種々のレドックス対のサイクリックボルタンメトリーでの作用電極として有用である。
【００４４】
本発明のさらに別の実施形態では、電極は、広い濃度窓（９μＭから４００μＭ）において、０．４２μＡμＭ−１の感度での過酸化水素のアンペロメトリックセンシングのために有用である。
【００４５】
本発明のさらに別の実施形態では、電極は、検出下限が１００ｐｐｂのストリッピングボルタンメトリーを介して種々の重金属の検出に使用される。
【図面の簡単な説明】
【００４６】
【図１】図１は、（例１１で得た）ＢＰＣＥ電極の質量損失割合（％Δｍ）対、３７℃でのｐＨ＝８のトリスＨＣｌの０．１Ｍ緩衝液中のプロテアーゼ酵素による分解の時間を示す。
【図２】図２は、プロテアーゼ酵素によって経時的に分解されるＢＰＣＥの表面ＡＦＭトポグラフを示す：（ａ）新たに調製したＢＰＣＥ表面、（ｂ）４日目、（ｃ）８日目、（ｄ）１２日目、（ｅ）１６日目。
【図３Ａ】図３Ａは、ＰＣＥ−ＰＭＭＡ−ＩＩ電極上で記録された、フェロシアニド／フェリシアニドレドックス対のサイクリックボルタモグラムを示す。［挿入図−対応するピーク電流対、アノード走査と同様にカソード走査の走査速度の平方根のプロット］。詳細は、例１２に示す。
【図３Ｂ】図３Ｂは、ＰＣＥ−ＰＭＭＡ−ＩＩ電極上で記録された、フェロセン／フェリセニウムレドックス対のサイクリックボルタモグラムを示す。［挿入図−対応するピーク電流対、アノード走査と同様にカソード走査の走査速度の平方根のプロット］。詳細は、例１２に示す。
【図３Ｃ】図３Ｃは、ＰＣＥ−ＰＭＭＡ−ＩＩ電極上で記録された、［Ｒｕ（ｂｐｙ）３］＋２／［Ｒｕ（ｂｐｙ）３］＋３レドックス対のサイクリックボルタモグラムを示す。［挿入図−対応するピーク電流対、アノード走査と同様にカソード走査の走査速度の平方根のプロット］。詳細は、例１２に示す。
【図４Ａ】図４Ａは、ＰＣＥ−ＰＭＭＡ−ＩＩ複合体電極酸上のアニリンの電解重合のサイクリックボルタモグラムを示す。詳細は、例１３に示す。
【図４Ｂ】図４Ｂは、ＢＰＣＥ複合体電極上の３，４−エチレンジオキシチオフェンの電解重合のサイクリックボルタモグラムを示す。詳細は、例１３に示す。
【図５】図５は、１ｍＭのＨ２Ｏ２の１００μＬの連続添加の間、−０．２Ｖｖｓ．Ａｇ／ＡｇＣｌで記録されたクロノアンペロメトリー応答を示す。［挿入図：制限電流対、Ｈ２Ｏ２の濃度の検量線］。ＰＣＥ−ＰＭＭＡ−ＩＩ複合体を、作用電極として使用した。詳細は、例１４に示す。
【図６】図６は、作用電極としてＰＣＥ−ＰＭＭＡ−ＩＩ複合体を使用した、異なる電流密度での亜鉛の電着のクロノポテンシオメトリー曲線を示す。［挿入図：走査速度５０ｍＶ／ｓで記録されたＺｎ＋２のサイクリックボルタモグラム］例１５に説明する。
【図７】図７は、分析対象物の様々な濃度でのＰＣＥ−ＰＭＭＡ−ＩＩ複合体電極上のＰｂ＋２に対する微分パルスアノードストリッピングボルタンメトリーのストリッピングステップを示す。［挿入図−対応する検量線］。詳細は、例１６に示す。
【発明の詳細な説明】
【００４７】
本発明は、グラファイト及びポリマーの複合体から作製された、費用効果の高く、自立性及びバルク伝導性の使い捨て電極に関する。本発明は、また生分解性ポリマーを使用することによって、これらの電極に環境に優しく、よりグリーンな側面を導入することに関する。本発明は、グラファイトが非常に安価で、入手が容易な電極作製の目的に適した導電性材料であることを認識した。自立性、バルク伝導性の電極を得るため、グラファイトを適切な比率で可塑化性ポリマーと複合化した。溶液流延法を、その簡易さ及び単純さを認識して、電極フィルムを作製するため選択した。電極を、必要な形状に切断した。電極の生分解性を、酵素及び加水分解プロセスで確認し、その反応速度論はゲル浸透クロマトグラフィーにて研究した。サイクリックボルタンメトリー、電気化学重合、アンペロメトリックセンシング及びストリッピングボルタンメトリー等の種々の電気化学的技術において、電極を成功裏に適用した。
【００４８】
本発明において、平坦、自立性、二次元及びバルク伝導性のポリマー複合体シートを、簡易な溶液流延法で作製し、電極として使用した。
【００４９】
従って、自立性、バルク伝導性及び費用効果がある電極材料が開示される。発明の詳細な説明では、以下の点が与えられる。
【００５０】
（ｉ）  ポリマーの完全な溶解まで、超音波処理及び加熱によって、適切な溶媒中にポリマーを溶解してポリマー溶液を調製；
（ｉｉ）  混合物を得るため、グラファイト−ポリマー重量比及び流延する面積に応じて、ガラス棒の助けを借りてポリマーの混合物中のグラファイトを混合；
（ｉｉｉ）  均一な分散懸濁液を得るため、１０分間混合物を超音波処理；
（ｉｖ）  引き剥がしに備えて、テンプレートとして有機溶媒中で不溶である市販のポリエステルシートでガラスモールドに床張り；
（ｖ）  ガラスモールド上のフィルムを得るため、ガラス棒で撹拌後の懸濁液をガラスモールド上に注入；
（ｖｉ）  ゆっくりとした蒸発によって、室温で２４時間フィルムを乾燥；
（ｖｉｉ）  カッターの助けを借りて、必要に応じて適切な大きさにフィルムを切断；及び
（ｖｉｉｉ）  電極を得るため、フィルムからポリエステルテンプレートの除去。
【００５１】
本発明に関する新規の進歩性は以下の通りである。
【００５２】
１．裸の従来の電極は電気化学の拡大する寸法を制限しており、従って誂えられ低コストの電極は電気化学の持続的成長のため非常に需要があることの認識。
【００５３】
２．その低コストさ、広い不活性電位窓、比較的不活性な電気化学的及び電極触媒的な活性のため、グラファイトが電極材料として非常に良い選択肢であり、グラファイトが電極を作製するための導電性材料として利用され得ることの認識。
【００５４】
３．ポリ（メチルメタクリラート）、ポリスチレン、ポリ塩化ビニル等の種々のポリマーの可塑化特性は、バルク伝導性及び自立性電極を生み出す、グラファイトとの二次元複合体を作製するため使用され得ることの認識［以下、プラスチックチップ電極（ＰＣＥ）という］。
【００５５】
４．可塑化特性に伴うポリ（乳酸）の生分解性は、ＰＣＥにおいて環境に優しく、よりグリーンな側面を導入するため利用され得ることの認識［以下、生分解性プラスチックチップ電極（ＢＰＣＥ）という］。
【００５６】
５．さらに、有機溶媒中のポリマー溶液内のグラファイト分散によって、複合体電極の作製に対して適用され得る溶液流延法の簡易さの認識。
【００５７】
６．さらに、一定の流延面積に対する材料（グラファイト及びポリマー）の固定の総量では、同様の物理的特性（厚さ及び導電性）のフィルムを製造でき、その方法が所定の寸法の複合体電極の作製のため適用されることの実証。
【００５８】
７．さらに、複合体フィルムを断片に切断すること及びポリエステルシートの除去の容易さに遭遇することの実証。
【００５９】
８．さらに、ポリマー（ＰＬＡ）そのもののそれに匹敵するＢＰＣＥの分解速度は、生分解性電極の調製のため選択され得ることの認識。
【００６０】
９．さらに、サイクリックボルタンメトリー、過酸化水素のアンペロメトリックセンシング、鉛（ＩＩ）イオンの検出のためのストリッピングボルタンメトリー、アニリン及び３，４−エチレンジオキシチオフェンの電解重合、及び亜鉛の電着が想定される幾つかの電気化学的方法で、ＰＣＥ及びＢＰＣＥが効果的に機能し得ることの認識。
【００６１】
１０．さらに、そのような複合体電極でのバルク改質と同様に表面改質は、実用に基づく用途に応じて容易にされ得ることの認識。
【００６２】
例
以下の例は、例示のために与えられ、本発明の範囲を限定するものと解釈されるべきではない。
【００６３】
材料及び方法
ＰＣＥ−ＰＭＭＡ−Ｉ、ＰＣＥ−ＰＭＭＡ−ＩＩ、ＰＣＥ−ＰＭＭＡ−ＩＩＩ及びＰＣＥ−ＰＭＭＡ−ＩＶとしてそれぞれ示される、グラファイト：ポリマーの異なる重量比、すなわち７０：３０、６０：４０、４０：６０、及び２０：８０のプラスチックチップ電極（ＰＣＥ）を調製するための代表的なポリマーとして、ポリ（メチルメタクリラート）（ＰＭＭＡ）を採用した。異なるグラファイト：ＰＭＭＡ重量比のフィルムの厚さ及び導電率を、表１に示す。ポリスチレン、ポリ塩化ビニル及びポリ（乳酸）のような様々な他のポリマーを、グラファイト：ポリマー重量比６０：４０を維持して、それぞれＰＣＥ−ＰＳ、ＰＣＥ−ＰＶＣ及びＢＰＣＥとして示される電極の作製のために使用した。厚さ、導電率、物質の合計質量、流延面積及び種々のポリマーを使用する電極の作製のため使用した溶媒を表２に示す。
【表１】
0006779863.tif 000002
【００６４】
【表２】
0006779863.tif 000003
【００６５】
電流−電圧（Ｉ−Ｖ）測定は、様々なバイアス電圧を印加し、対応する電流を測定することによって、キースレー２６３５Ａ電源測定ユニット（ＳＭＵ）を使用して行った。この目的のため、フィルムを１ｃｍ×１ｃｍサイズに切断し、２つのプラチナ箔間に挟み、ばね仕掛けの真鍮ホルダー内に載置した。ホルダーを、ワニ口クリップを介して電源測定ユニット（ＳＭＵ）に接続した。
【００６６】
ＰＣＥ−ＰＭＭＡ−Ｉ、ＰＣＥ−ＰＭＭＡ−ＩＩ、ＰＣＥ−ＰＳ、ＰＣＥ−ＰＶＣ及びＢＰＣＥに対して±１００ｍＶの範囲のバイアス電圧を印加した一方、ＰＣＥ−ＰＭＭＡ−ＩＩＩに対して±１．０Ｖ、そしてＰＣＥ−ＰＭＭＡ−ＩＶに対して±１０．０Ｖを印加した。データを収集し、Ｉ−Ｖ曲線を得るためにプロットした。フィルムの電気伝導度を、曲線の傾きから計算した。導電率を、式σ＝Ｇ×ｌ／Ａを使用して算出し、それぞれｌが厚さ、Ａが面積及びＧがフィルムの電気伝導度である。溶液のｐＨ測定を、使用前に毎回室温で較正して、サーモサイエンティフィック（ＯＲＩＯＮ  ＶＥＲＳＡＳＴＡＲ）ｐＨメーターで行った。全ての電気化学実験は、室温（２４±２℃）にてプリンストンアプライドリサーチポテンショスタット（ＰＡＲＳＴＡＴ  ２２７３）で実施した。複合体フィルム（幅０．８ｃｍ及び長さ３ｃｍ）を作用電極として使用し、一方白金箔及びＡｇ／ＡｇＣｌ（飽和ＫＣｌ）をそれぞれ補助及び参照電極として使用した、三電極アセンブリを電気化学測定中に使用した。作用電極上の作用長さを、未使用領域上にテフロン（登録商標）テープを貼ることで０．５ｃｍに維持した。作用電極での電気接触はワニ口クリップを介して行われ、目的のため適切に修正された。ＰＣＥ及びＢＰＣＥは、０．８×２ｃｍサイズのサンプル上で、導電性のＡｕ−Ｐｄ合金の薄いコーティング後に走査型電子顕微鏡（ＳＥＭ）（ＬＥＯ  １４３０  ＶＰ）によって、そしていずれの前処理なしで原子間力顕微鏡（ＡＦＭ）（ＮＴ−ＭＤＴ  Ｎｔｅｇｒａ  Ａｕｒａ）によって、表面形態を特徴づけられた。電極の引張試験は、万能試験機（ズウィックロエル、タイプＸ  フォースＰ、Ｓ／Ｎ  ７５６３２４）を用いて、０．２ｍｍ／分で０．０１Ｎの予荷重を適用して行った。引張試験用の試験片の寸法は、８×０．４５×３５ｍｍ（ｗ×ｔ×ｌ）であった。電極の熱安定性は、サンプル３０ｍｇを採取して、熱重量分析（ＴＧＡ）（ＮＥＴＺＳＣＨ、ＴＧ  ２０９  Ｆ１、天秤）によって試験した。測定は、窒素雰囲気下で１０℃／分の加熱速度で２５℃から６００℃まで実施した。
【００６７】
生分解性プラスチックチップ電極の酵素分解を、０．１Ｍトリス−塩酸緩衝液（ｐＨ  ８）中のプロテアーゼ酵素を使用して研究した。ＢＰＣＥを緩衝液中に３７℃で保持し、残留する質量を２日おきに採取した。この目的のため、サンプルを溶液から取り除き、ミリＱ水で慎重に洗浄し、真空デシケーター内で乾燥した。乾燥したサンプルの重量は、天秤（可読性０．００１ｍｇ）で測定され、そして質量損失割合（％Δｍ）は次式で計算された：％Δｍ＝［（ｍｉ−ｍｆ）／ｍｉ］×１００。ここで、ｍｉは初期質量であり、（時間ｔでの）ｍｆはＢＰＣＥの最終質量である。％Δｍを時間に対してプロットし、図１に示す。生分解性によるＢＰＣＥの表面構造上の孔を、０．５×０．５ｃｍサイズのサンプル上でＡＦＭから評価した。（図２）。
【００６８】
ＢＰＣＥ及びＰＬＡフィルムの加水分解を、５８℃で恒温のミリＱ水中で測定した。約５０ｍｇで同じ厚さのＰＬＡ及びＢＰＣＥフィルムの幾つかの断片を、水２５グラムを有する別々のビーカー内に載置する（水：フィルムの重量比５００：１）。４８時間ごとに、各ビーカー中の液体のｐＨを測定し、その後水をシリンジで水を注射器で吸引して除去した。ＰＬＡフィルム及びＢＰＣＥの各々の１つを除いて、他のすべてのビーカーを、新鮮なミリＱ水で充填し、さらに加水分解するため恒温（５８℃）で保持した。予備のチップを、２．５時間５８℃で乾燥し、さらなる分析のため気密のプラスチック袋に保管した。分解されたフィルムの一定の部分を切断し、５８℃でテトラヒドロフラン（ＴＨＦ）内で溶解した。グラファイトを、遠心分離プロセスによって溶液から除去して、上澄みを分析のために取り除いた。ウォーターズ２４１４ＲＩ検出器と連結されたウォーターズ２６９５分離モジュールを使用するＨＰＬＣによって、分子量分布測定を実施した。
【００６９】
ＰＬＡ及びＢＰＣＥフィルムの加水分解の反応速度論（速度定数及び半減期）を、ポリマーの分子量の減少を測定することによって、ゲル浸透クロマトグラフィー（ＧＰＣ）を利用して研究した。以下の式は、分解が一次反応速度論に従うことを考慮して、速度定数及び半減期を計算するため使用した。
【式１】
【００７０】
0006779863.tif 000004
及び
【式２】
【００７１】
0006779863.tif 000005
ここで、‘ｋ’は、加水分解プロセスの速度定数である。‘Ｍｎ’は、加水分解プロセスの間の時間‘ｔ’での数平均分子量であり、‘Ｍ’は７２ｇ／ｍｏｌの繰り返し単位の分子量であり、ｔ１／２は半減期である。
【００７２】
例１
１０％（ｗ／ｖ）の（クロロホルム中にＰＭＭＡを溶解することにより調製された）ポリ（メチルメタクリラート）（ＰＭＭＡ）溶液９ｍｌをビーカーに採取し、２．１グラムのグラファイトをそれに添加した。グラファイト：ポリマー重量比は７０：３０（ＰＣＥ−ＰＭＭＡ−Ｉ）であった。混合物を撹拌し、１０分間超音波処理した。懸濁液を、面積４８．９９ｃｍ２の改質ガラスモールド上に広げた。系を、乾燥のため室温（２５℃）で２４時間保持した。フィルムの厚さ及び導電率は、それぞれ０．５ｍｍ及び２．２×１０−２Ｓ／ｃｍであった。
【００７３】
例２
１０％（ｗ／ｖ）の（クロロホルム中にＰＭＭＡを溶解することにより調製した）ＰＭＭＡ溶液３ｍｌをビーカーに採取し、０．７グラムのグラファイトをそれに添加した。グラファイト：ポリマー重量比は、７０：３０（ＰＣＥ−ＰＭＭＡ−Ｉ）であった。混合物を撹拌し、１０分間超音波処理した。懸濁液を、面積１５．８９ｃｍ２の改質ガラスモールド上に広げた。系を、乾燥のため室温（２７℃）で２４時間に保持した。フィルムの厚さ及び導電率は、実験誤差の範囲内において、実験−１で形成されたフィルムと同じ、それぞれ０．５ｍｍ及び２．３×１０−２Ｓ／ｃｍであった。
【００７４】
例３
１０％（ｗ／ｖ）の（クロロホルム中にＰＭＭＡを溶解することにより調製した）ＰＭＭＡ溶液１２ｍｌをビーカーに採取し、グラファイト１．８グラムをそれに添加した。グラファイト：ポリマー重量比は、６０：４０（ＰＣＥ−ＰＭＭＡ−ＩＩ）であった。混合物を撹拌し、１０分間超音波処理した。懸濁液を、面積４８．９９ｃｍ２の改質ガラスモールド上に広げた。系を、乾燥のために室温で２４時間保持した。フィルムの厚さ及び導電率は、それぞれ０．４２ｍｍ及び１．６×１０−２Ｓ／ｃｍであった。
【００７５】
例４
１０％（ｗ／ｖ）の（クロロホルム中にＰＭＭＡを溶解することにより調製した）ＰＭＭＡ溶液４ｍｌをビーカーに採取し、グラファイト０．６グラムをそれに添加した。グラファイト：ポリマー重量比は、６０：４０（ＰＣＥ−ＰＭＭＡ−ＩＩ）であった。混合物を撹拌し、１０分間超音波処理した。懸濁液を、面積１５．８９ｃｍ２の改質ガラスモールド上に広げた。系を、乾燥のため室温で２４時間保持した。フィルムの厚さ及び導電率は、実験誤差の範囲内において、実験−３に形成されたフィルムと同じ、それぞれ０．４２ｍｍ及び１．６×１０−２Ｓ／ｃｍであった。
【００７６】
例５
１０％（ｗ／ｖ）の（クロロホルム中にＰＭＭＡを溶解することにより調製した）ＰＭＭＡ溶液１８ｍｌをビーカーに採取し、グラファイト１．２グラムをそれに添加した。グラファイト：ポリマー重量比は、４０：６０（ＰＣＥ−ＰＭＭＡ−ＩＩＩ）であった。混合物を撹拌し、１０分間超音波処理した。懸濁液を、面積４８．９９ｃｍ２の改質ガラスモールド上に広げた。系を、乾燥のために室温で２４時間保持した。フィルムの厚さ及び導電率は、それぞれ０．４５ｍｍ及び１．０×１０−５Ｓ／ｃｍであった。
【００７７】
例６
１０％（ｗ／ｖ）の（ＰＭＭＡをクロロホルムに溶解することにより調製した）ＰＭＭＡ溶液６ｍｌをビーカーに採取し、グラファイト０．４グラムをそれに添加した。グラファイト：ポリマー重量比は、４０：６０（ＰＣＥ−ＰＭＭＡ−ＩＩＩ）であった。混合物を撹拌し、１０分間超音波処理した。懸濁液を、面積１５．８９ｃｍ２の改質ガラスモールド上に広げた。系を、乾燥のために室温で２４時間保持した。フィルムの厚さ及び導電率は、実験誤差の範囲内において実験−５で形成されたフィルムと同じである、それぞれ０．４６ｍｍ及び１．０×１０−５Ｓ／ｃｍであった。
【００７８】
例７
１０％（ｗ／ｖ）の（ＰＭＭＡをクロロホルムに溶解することにより調製した）ＰＭＭＡ溶液２４ｍｌをビーカーに採取し、グラファイト０．６グラムをそれに添加した。グラファイト：ポリマー重量比は、２０：８０（ＰＣＥ−ＰＭＭＡ−ＩＶ）であった。混合物を撹拌し、１０分間超音波処理した。懸濁液を、面積４８．９９ｃｍ２の改質ガラスモールド上に広げた。系を、乾燥のために室温で２４時間保持した。フィルムの厚さ及び導電率は、それぞれ０．４４ｍｍ及び１．１×１０−１１Ｓ／ｃｍであった。
【００７９】
例８
１０％（ｗ／ｖ）の（ＰＭＭＡをクロロホルムに溶解することにより調製した）ＰＭＭＡ溶液８ｍｌをビーカーに採取し、グラファイト０．２グラムをそれに添加した。グラファイト：ポリマー重量比は、２０：８０（ＰＣＥ−ＰＭＭＡ−ＩＶ）であった。混合物を撹拌し、１０分間超音波処理した。懸濁液を、面積１５．８９ｃｍ２の改質ガラスモールド上に広げた。系を、乾燥のために室温で２４時間保持した。フィルムの厚さ及び導電率は、実験誤差の範囲内において、実験−７で形成されたフィルムと同じである、それぞれ０．４３ｍｍ及び１．０×１０−１１Ｓ／ｃｍであった。
【００８０】
例９
１０％（ｗ／ｖ）の（クロロホルム中にポリスチレンを溶解することにより調製した）ポリスチレン溶液１２ｍｌをビーカーに採取し、グラファイト１．８グラムをそれに添加した。グラファイト：ポリマー重量比は、６０：４０（ＰＣＥ−ＰＳと表記）であった。混合物を撹拌し、１０分間超音波処理した。懸濁液を、面積４８．９９ｃｍ２の改質ガラスモールド上に広げた。系を、乾燥のために室温で２４時間保持した。フィルムの厚さ及び導電率は、それぞれ実験誤差の範囲内において実験−３及び４に形成されたフィルムと同じ、０．４１ｍｍ及び３．１×１０−２Ｓ／ｃｍであった。
【００８１】
例１０
１．５２グラムのポリ塩化ビニルは、連続攪拌される温度が高い２０ｍｌのテトラヒドロフラン中に溶解した。２．２８グラムのグラファイトをそれに添加し、ガラス棒の助けを借りて混合した。グラファイト：ポリマー重量比は、６０：４０（ＰＣＥ−ＰＶＣと表記）であった。混合物は、約６０℃の温度を維持して１０分間超音波処理した。懸濁液を、面積６２．１８ｃｍ２の改質ガラスモールド上に広げた。フィルムの厚さ及び導電率は、それぞれ０．４３ｍｍ及び１．２×１０−３Ｓ／ｃｍであった。
【００８２】
例１１
１０％（ｗ／ｖ）の（クロロホルム中にＰＬＡを溶解することで調製された）ポリ（乳酸）２０ｍｌをビーカーに採取し、３グラムのグラファイトをそれに添加した。グラファイト：ポリマー重量比は、６０：４０（ＢＰＣＥと表記）であった。混合物を撹拌し、１０分間超音波処理した。懸濁液を、面積１００ｃｍ２の改質ガラスモールド上に広げた。系を、乾燥のために室温で２４時間保持した。フィルムの厚さ及び導電率は、それぞれ０．３８ｍｍ及び２．０×１０−３Ｓ／ｃｍであった。
【００８３】
例１２
ｐＨ４．５の０．１Ｍ酢酸緩衝液中のフェロシアニドカリウム（１０ｍＭ）、フェロセンカルボン酸（３ｍＭ）、及び０．１Ｍ硝酸カリウム溶液中のトリス（２，２’−ビピリジル）−ジクロロルテニウム（ＩＩ）六水和物（１ｍＭ）をそれぞれ用いて、フェロシアニド／フェリシアニド（図３Ａ）、フェロセン／フェロセニウム（図３Ｂ）及び［Ｒｕ（ｂｐｙ）３］＋２／［Ｒｕ（ｂｐｙ）３］＋３対（図３Ｃ）の、異なる走査速度でのサイクリックボルタモグラムを測定のため、ＰＣＥ−ＰＭＭＡ−ＩＩを作用電極として使用した。１００ｍＶ／ｓの走査速度での全てのレドックス対に対する正規の電位（Ｅ０）、アノード及びカソードのピーク電流（Ｉｐａ及びＩｐｃ）及びピーク間の間隔（ΔＥ）のデータを、それぞれ表３に示す。
【表３】
0006779863.tif 000006
【００８４】
この例は、電極が、３つの全てのレドックス対に対して、グラファイト複合体電極の特性である超ネルンスト挙動（１電子移動に対して５９ｍＶ／ｓより大きなΔＥ１、及びＩｐａ＞Ｉｐｃ）を示すことを実証する。
【００８５】
例１３
ＰＣＥ−ＰＭＭＡ−ＩＩ及びＢＰＣＥを作用電極として使用して、電解重合を介してポリアニリンを形成するためのアニリンのアノード酸化が試みられた。この目的のため、アニリンのスルファートモノマーを、０．５ＭＨ２ＳＯ４中に０．１Ｍアニリンを溶解した後４〜５分間超音波処理して調製した。新たに調製したアニリンモノマーを、１０ｍＬビーカーに採取して、５０ｍＶ／ｓの走査速度で、−０．２Ｖから０．８Ｖの範囲で９サイクルの間、電位をサイクルして重合を行った。両方の電極上のアニリンの電解重合に対するサイクリックボルタモグラムを図４Ａに示す。３，４−エチレンジオキシチオフェン（ＥＤＯＴ）の電解重合は、また作用電極としてＢＰＣＥを使用して試みられた。ＥＤＯＴの０．０１Ｍのモノマー溶液を、支持電解質として０．１ＭのＫＣｌ中で調製した。ポテンショダイナミック重合のため、５０ｍＶ／ｓの走査速度で、−０．２Ｖから１．２Ｖの範囲で、合計９サイクルした（図４Ｂ）。
【００８６】
例は、ＰＣＥ及びＢＰＣＥを、電解重合のために効果的に使用できることを実証する。
【００８７】
例１４
ＰＣＥ−ＰＭＭＡ−ＩＩは、過酸化水素の非酵素的なアンペロメトリックセンシングのための作用電極として使用した。この目的のため、１ｍＭＨ２Ｏ２の原液を、０．１Ｍリン酸緩衝液（ｐＨ５．２）中で調製した。定電位−０．２Ｖを印加して、撹拌条件下で１００μＬの原液を連続添加して応答を記録した。原液の添加は、１分間隔で定常状態（定電流）を達成した後に開始した。Ｈ２Ｏ２の検知のためのクロノアンペロメトリーのグラフを図５に示す。
【００８８】
この例は、過酸化水素の非酵素的なアンペロメトック検出は、ＰＣＥを使用して行えることを示す。応答は、広い濃度窓（９μＭから４００μＭ）内で瞬間的な線形（Ｒ２＝０．９９８）であることが見出された。感度は、０．４２μＡ／μＭであることが見出され、検出下限は９μＭであった。
【００８９】
例１５
亜鉛（１６７．５ｇ／Ｌ）、マンガン（５．５ｇ／Ｌ）、及び鉄（７ｇ／Ｌ）を有する溶液を使用して、ＰＣＥ−ＰＭＭＡ−ＩＩ電極上で、亜鉛の定電流電解採取を試験した。異なる３つの電流密度、すなわち０．２５、１．２５、及び２．２５ｍＡ／ｃｍ２では、一定期間の時間（３００秒）での亜鉛の析出（図６）を試験した。
【００９０】
この例は、これらの電極を、電解採取の目的のため効果的に使用できることを実証する。
【００９１】
例１６
鉛の検出のためのアノードストリッピングボルタンメトリー（ＡＳＶ）は、ＰＣＥ−ＰＭＭＡ−ＩＩ上でそれを作用電極として使用して試験された。硝酸鉛の原液（１ｍＭ）を、この目的のためｐＨ４．５の酢酸緩衝液（０．１Ｍ）中で調製した。０．５μＭから４０μＭまでの範囲の鉛の幾つかの溶液を、同じ緩衝液での原液の連続希釈により調製した。連続攪拌して５分間−１．２Ｖを印加して、電着を行った。５秒の平衡後に、−０．８Ｖから０Ｖの電位範囲、５０ｍ秒間のパルス幅２５ｍＶ、ステップ高さ２ｍＶ及びステップ時間１００ｍ秒を保持することで微分パルスボルタンメトリーを適用して、ボルタモグラム（図７）を記録した。ブランク試験（何れの分析物なし）を、バックグラウンド電流を確認するため同様の条件下で実行した。新規の作用電極を、それぞれの測定に使用した。ピーク電流をバックグラウンド電流で正規化し、回帰係数（Ｒ２）０．９９４で、１μＭから４０μＭの濃度範囲で線形であることが見出された検量線（図５の挿入図）を描くため使用した。
【００９２】
発明の効果
本発明の効果は、
ｉ．  広い電位窓、電極触媒活性及び比較的不活性な電気化学で、高い導電性及び安価である電極材料としてグラファイトの使用。
【００９３】
ｉｉ．  スクリーン印刷及び被覆電極の場合のような、導電層の表面剥離の解消。
【００９４】
ｉｉｉ．  可塑化性ポリマーとグラファイトとの二次元複合体から作製される電極のバルク伝導性。
【００９５】
ｉｖ．  テンプレートを有しない電極の自立性構造。
【００９６】
ｖ．  簡易な溶液流延法での電極の調製の容易さ。
【００９７】
ｖｉ．  表面改質と同様のバルク改質の大きな可能性。グラファイト−ポリマー懸濁液中に改質剤を混合することで、電極の調製の間にバルク改質できる。一方、表面改質は、乾燥した電極表面上で、測定中に現場で又は電極上に改質剤を流延してのいずれでもなされ得る。
【００９８】
ｖｉｉ．  寸法の剛性。電極は、同様の物理特性（厚さ及び導電率）を有する流延面積で、材料（グラファイト＋ポリマー）の総量の一定の比率で作製した。
【００９９】
ｖｉｉｉ．  サイズの柔軟性。電極はフィルムとして作製されるため、必要に応じてどんなサイズにも切断できる。
【０１００】
ｉｘ．  電極での生分解性ポリマーの利用による、環境に優しく、よりグリーンな側面の包含。
以下に、本願出願の当初の特許請求の範囲に記載された発明を付記する。
［１］  ７０：３０から４０：６０までの範囲の重量比でグラファイト及びポリマーを含み、使用される前記ポリマーは、非生分解性の電極用ではポリ（メチルメタクリラート）（ＰＭＭＡ）、ポリスチレン（ＰＳ）及びポリ塩化ビニル（ＰＶＣ）、又は生分解性の電極用ではポリ（乳酸）（ＰＬＡ）からなる群から選択される自立性ポリマーチップ電極。
［２］  （ｉ）  ポリマーの完全溶解まで超音波処理及び加熱によって溶媒中にポリマーを溶解させてポリマー溶液を調製する工程、
（ｉｉ）  混合物を得るため、７０：３０から４０：６０までの範囲の重量比で、グラファイト及び工程（ｉ）で調製したポリマー溶液を混合する工程、
（ｉｉｉ）  均一な分散懸濁液を得るため、１０分〜１５分の範囲の期間の間、工程（ｉｉ）で得られた混合物を超音波処理する工程、
（ｉｖ）  引き剥がしに備えて、テンプレートとして有機溶媒中で不溶であるポリエステルシートでガラスモールドを床張りする工程；
（ｖ）  前記ガラスモールド上にフィルムを得るため、工程（ｉｖ）で得られた前記ガラスモールド上に工程（ｉｉｉ）で得られた懸濁液を注入する工程、
（ｖｉ）ゆっくりとした蒸発によって、２５〜３０℃の範囲の室温で２４時間、工程（ｉｖ）で得られたフィルムを乾燥する工程、
（ｖｉｉ）電極を得るため、ポリエステルのテンプレートの除去により後続される前記フィルムの切断する工程
を含む［１］に記載の電極の調製のためのプロセス。
［３］  ７０：３０から４０：６０の範囲のグラファイト：ポリマー重量比を有する前記フィルムの厚さは、流延面積４８．９９ｃｍ２及び総質量３グラムに対して、０．５ｍｍから０．４２ｍｍの範囲である、［２］に記載のプロセス。
［４］  ７０：３０から４０：６０の範囲のグラファイト：ポリマー重量比を有する前記電極の導電率は、種々のポリマーが使用されるとき２．３×１０−２Ｓ／ｃｍから１．１×１０−１１Ｓ／ｃｍの範囲である、［２］に記載のプロセス。
［５］  前記電極の熱安定性は３００℃までである、［２］に記載のプロセス。
［６］  使用される前記ポリマーは、ポリ（メチルメタクリラート）（ＰＭＭＡ）、ポリスチレン（ＰＳ）、ポリ塩化ビニル（ＰＶＣ）及びポリ（乳酸）（ＰＬＡ）からなる群から選択される、［２］に記載のプロセス。
［７］  使用される溶媒は、クロロホルム及びテトラヒドロフランからなる群から選択される、［２］に記載のプロセス。
［８］  水性媒体中で電気化学及び電気分析で使用するための［１］に記載の電極。
【図１】
0006779863.tif 000007
【図２】
0006779863.tif 000008
【図３Ａ】
0006779863.tif 000009
【図３Ｂ】
0006779863.tif 000010
【図３Ｃ】
0006779863.tif 000011
【図４Ａ】
0006779863.tif 000012
【図４Ｂ】
0006779863.tif 000013
【図５】
0006779863.tif 000014
【図６】
0006779863.tif 000015
【図７】
0006779863.tif 000016